ПАНЕЛИ ТИПА СЭНДВИЧА

2
1. Структурная панель, включающая в себя внутренний материал сердцевины, имеющий первую и вторую противоположные поверхности, первый и второй облицовочные слои, связанные соответственно с первой и второй противоположными поверхностями сердцевины, при этом панель включает в себя открыто-структурированный слой, введенный между первой поверхностью материала сердцевины и соответствующей ей облицовочным слоем, и панель содержит менее 200 г/м клея.
2. Панель по п.1, в которой исключается комбинация арамидного ячеистого материала сердцевины, облицовочных слоев из препрегов, пропитанных фенолформальдегидной смолы, и открыто-структурированных слоев, которые являются гидросплетенной тканью, содержащей по меньшей мере 50 мас.% арамидных волокон.
3. Панель по п.1 или 2, в которой облицовочные слои не содержат какой-либо фенолформальдегидной смолы.
4. Панель по п.1, которая включает в себя второй открыто-струтурированный слой, введенный между второй поверхностью материала сердцевины и соответствующему ей облицовочному слою.
5. Панель по п.1, в которой один и предпочтительно оба облицовочных слоя показывают возрастающую силу отдира при барабанном испытании в соответствии с международным способом испытания EN2243-3 больше 300 Н/75 мм, предпочтительно больше 400 Н/75 мм, более предпочтительно больше 500 Н/75 мм и наиболее предпочтительно больше 600 Н/75 мм.
2
6. Панель по п.1, которая включает в себя меньше 100 г/м клея, более предпочтительно, по существу, не включающая в себя клея.
7. Панель по п.1, в которой материал сердцевины является ячеистым материалом.
8. Панель по п.1, в которой облицовочные слои включают в себя по меньшей мере одну пленку препрега.
9. Панель по п.8, в которой облицовочный слой из препрега включает в себя по меньшей мере 42 мас.% термореактивной смолы.
10. Панель по п.8, в которой волокна в препреге являются углеродными волокнами.
11. Панель по любому из пп.8-10, в которой используемые препреги являются такими, что они показывают возрастающую силу отдира при барабанном тесте в соответствии с международным способом испытания EN2243-3 больше 100 Н/75 мм, когда исключается открыто-структурированный слой и содержание смолы в препрегах составляете 42%.
12. Панель по п.8, в которой смола в препрегах включает в себя термопластичные частицы, выбранные из полиэфирсульфона и полиэфиримида, предпочтительно из полиэфирсульфона.
13. Панель по п.8, в которой смола в препреге имеет минимальную вязкость по меньшей мере 15 Па·с.
14. Панель по п.13, в которой смола, пропитывавшая препрег, включает в себя и предпочтительно, по существу, полностью состоит из эпоксидной смолы.
15. Панель по п.1, в которой открыто-структурированный слой является цельным слоем, удерживаемым вместе перекрывающимися и/или взаимосвязанными волокнами.
16. Панель по п.15, в которой волокна являются ткаными или вязанными.
17. Панель по п.15, в которой открыто-структурированный слой имеет степень открытости от 10% до 95%, предпочтительно от 30% до 90%, более предпочтительно от 50% до 80%.
18. Панель по п.15, в которой материалом для открыто-структурированного слоя является полимерный материал, предпочтительно исключающий арамид.
2
2
2
19. Панель по п.18, в которой открыто-структурированный слой имеет массу на единицу площади поверхности от 4 до 50 г/м, более предпочтительно от 4 до 30 г/м, наиболее предпочтительно от 10 до 30 г/м.
20. Панель по п.1, которая является конструктивной панелью для самолета.
21. Способ изготовления структурной панели, включающий в себя приведение первого и второго облицовочных слоев, при этом каждый из облицовочных слоев включает в себя открыто-структурированный слой, плотно связанный с ним, в контакт с первой и второй противоположными поверхностями материала сердцевины и связывания их с ними таким образом, чтобы открыто-структурированные слои были приведены в контакт с первой и второй противоположными поверхностями.